(57)【要約】【課題】乾燥に伴う基材の変形を防止でき、基材上に機能性微粒子を均質に塗布することができ、且つ塗膜端部の膜厚異常を抑えることができ、高いパターニング精度が得られるパターン形成方法及び塗布液の提供。【解決手段】機能性微粒子と、R1-OH(R1は炭素数2〜4のアルキル基を表す。)で表される1価アルコールを10wt%〜40wt%と、R2-(EO)n-OH(R2は炭素数1〜4のアルキル基を表し、nは1である。EOはエチレンオキシド基を表す。)、又は、R3-(PO)n-OH(R3は炭素数1〜4のアルキル基を表し、nは1である。POはプロピレンオキシド基を表す。)で表され、沸点が100℃以上180℃未満であるグリコールエーテル類を20wt%〜50wt%と、炭素数4〜7であり、沸点が180℃〜220℃であり、粘度が20mPa・s〜100mPa・sである2価アルコールを10wt%〜40wt%と、を少なくとも含むインクジェットインクを、インクジェットヘッドによりパターニングし、赤外光により乾燥することを特徴とする。【選択図】なし【特許請求の範囲】
【請求項１】
（ａ）機能性微粒子と、
（ｂ）Ｒ１−ＯＨ（ここで、Ｒ１は炭素数２〜４のアルキル基を表す。）で表される１価アルコールを１０ｗｔ％〜４０ｗｔ％と、
（ｃ）Ｒ２−（ＥＯ）ｎ−ＯＨ（ここで、Ｒ２は炭素数１〜４のアルキル基を表し、ｎは１である。ＥＯはエチレンオキシド基を表す。）、又は、Ｒ３−（ＰＯ）ｎ−ＯＨ（ここで、Ｒ３は炭素数１〜４のアルキル基を表し、ｎは１である。ＰＯはプロピレンオキシド基を表す。）で表され、沸点が１００℃以上１８０℃未満であるグリコールエーテル類を２０ｗｔ％〜５０ｗｔ％と、
（ｄ）炭素数４〜７であり、沸点が１８０℃〜２２０℃であり、粘度が２０ｍＰａ・ｓ〜１００ｍＰａ・ｓである２価アルコールを１０ｗｔ％〜４０ｗｔ％と、
を少なくとも含むインクジェットインクを、インクジェットヘッドにより基材上にパターニングし、赤外光により乾燥することを特徴とするパターン形成方法。
【請求項２】
前記（ａ）機能性微粒子は、無機微粒子であることを特徴とする請求項１記載のパターン形成方法。
【請求項３】
前記（ａ）機能性微粒子は高屈折微粒子であり、得られるパターンが光学散乱層を形成することを特徴とする請求項１又は２記載のパターン形成方法。
【請求項４】
前記インクジェットインクを前記インクジェットヘッドによりシングルパス方式で前記基材上にパターニングし、
前記（ｂ）１価アルコール及び前記（ｃ）グリコールエーテル類を選択的に乾燥する第１の乾燥工程と、
前記第１の乾燥工程の後、赤外光により、前記（ｂ）１価アルコール、前記（ｃ）グリコールエーテル類及び前記（ｄ）２価アルコールを乾燥する第２の乾燥工程と、
により２段階で乾燥することを特徴とする請求項１〜３の何れかに記載のパターン形成方法。
【請求項５】
前記（ｄ）２価アルコールが、へキシレングリコールであることを特徴とする請求項１〜４の何れかに記載のパターン形成方法。
【請求項６】
前記（ｃ）グリコールエーテル類が、プロピレングリコールモノメチルエーテル、プロピレングリコールモノエチルエーテル、プロピレングリコールモノプロピルエーテル、エチレングリコールモノメチルエーテル、エチレングリコールモノエチルエーテル、エチレングリコールモノプロピルエーテルの何れかであることを特徴とする請求項１〜５の何れかに記載のパターン形成方法。
【請求項７】
前記機能性微粒子が、金属酸化物からなることを特徴とする請求項１〜６の何れかに記載のパターン形成方法。
【請求項８】
前記機能性微粒子が、平均粒子径１５０ｎｍ〜５００ｎｍの酸化チタン、酸化セリウム、酸化ジルコニウムであることを特徴とする請求項７記載のパターン形成方法。
【請求項９】
前記インクジェットインクが、バインダー樹脂としてシロキサン化合物を含むことを特徴とする請求項１〜８の何れかに記載のパターン形成方法。
【請求項１０】
前記赤外光は、ピーク波長が２μｍ〜４μｍであることを特徴とする請求項１〜９の何れかに記載のパターン形成方法。
【請求項１１】
（ａ）機能性微粒子と、
（ｂ）Ｒ１−ＯＨ（ここで、Ｒ１は炭素数２〜４のアルキル基を表す。）で表される１価アルコールを１０ｗｔ％〜４０ｗｔ％と、
（ｃ）Ｒ２−（ＥＯ）ｎ−ＯＨ（ここで、Ｒ２は炭素数１〜４のアルキル基を表し、ｎは１である。ＥＯはエチレンオキシド基を表す。）、又は、Ｒ３−（ＰＯ）ｎ−ＯＨ（ここで、Ｒ３は炭素数１〜４のアルキル基を表し、ｎは１である。ＰＯはプロピレンオキシド基を表す。）で表され、沸点が１００℃以上１８０℃未満であるグリコールエーテル類を２０ｗｔ％〜５０ｗｔ％と、
（ｄ）炭素数４〜７であり、沸点が１８０℃〜２２０℃であり、粘度が２０ｍＰａ・ｓ〜１００ｍＰａ・ｓである２価アルコールを１０ｗｔ％〜４０ｗｔ％と、
を少なくとも含むことを特徴とする塗布液。
【請求項１２】
前記（ａ）機能性微粒子は、無機微粒子であることを特徴とする請求項１１記載の塗布液。
【請求項１３】
前記（ａ）機能性微粒子は高屈折微粒子であり、光学散乱層を形成するために用いられることを特徴とする請求項１１又は１２記載の塗布液。
【請求項１４】
インクジェットインクとして用いられることを特徴とする請求項１１〜１３の何れかに記載の塗布液。
【発明の詳細な説明】
【技術分野】
【０００１】
本発明は、パターン形成方法及び塗布液に関し、より詳しくは、機能性微粒子を含む塗膜を形成するパターン形成方法及び塗布液に関する。
【背景技術】
【０００２】
近年、有機ＥＬ照明やＬＥＤ照明用途として、機能性フィルム上に光散乱層を設ける需要が高まってきている。具体的には、光散乱層を設けることで拡散による光の均質化、視野角依存性の低下、光取り出し効率向上などの効果が挙げられる。
【０００３】
特許文献１には、有機ＥＬ表示装置用途として、基板上に光散乱フィルムを設けることで視野角依存性を改善する技術が開示されている。
【０００４】
また特許文献２では、有機ＥＬ発光素子の透光性の基盤と透光性の電極の間に光の指向性を変更する光取り出し層を備えることにより、斜め方向への光の取り出し効率を増大する技術が開示されている。該特許文献は、光取り出し層を、グラビアコート法やダイコート法によって形成するとしている。
【０００５】
一方、インクジェット法により機能性微粒子を塗布する方法として、特許文献３には、平均粒子径１０〜１００ｎｍの導電性酸化物微粒子と無機バインダーからなる透明導電膜形成用塗布液が開示されている。
【０００６】
また、特許文献４には、インクジェット装置を用いて、基板上にスペーサー粒子を連続的に安定して配置する技術が開示されている。
【０００７】
更にまた、特許文献５には、透明導電性粒子と特定の溶媒を含む透明導電膜形成用インクが開示されている。
【先行技術文献】
【特許文献】
【０００８】
【特許文献１】特開２００９−７０８１６号公報
【特許文献２】特開２００９−５４４２４号公報
【特許文献３】特開２００６−１１４３９６号公報
【特許文献４】特開２００９−１７５５４７号公報
【特許文献５】特開２０１０−２２５２８７号公報
【発明の概要】
【発明が解決しようとする課題】
【０００９】
特許文献１、２のような光学散乱層（光散乱フィルム、光取り出し層）を、従来のように、グラビアコート法やダイコート法によって形成することも可能であるが、プロセスの簡略化や塗布液削減による低コスト化、環境負荷の低減といった観点で、本発明者は、インクジェット法を用いることについて検討した。
【００１０】
インクジェット法は、プロセスの簡略化や塗布液削減による低コスト化、環境負荷の低減といった観点での要求を、より好適に満たし得る。更に、インクジェット法を用いることで、特定の位置に光散乱層をダイレクトにパターニング可能となり、従来パターニングに必要であったエッチング処理などの工程を簡素化することもできる。
【００１１】
しかしながら、特許文献３〜５に記載されるような従来の塗布液や塗布方法では、乾燥過程や有機溶剤の種類によっては、乾燥過程でスジ上の未塗布部分（スジムラ）が発生したり、塗膜上にピンホール状の未塗布部分が形成されたり、斑状の模様が発生するなどの所謂ハジキ故障が発生する場合があった。また塗膜全体としては均質に塗布されている場合でも、塗膜端部が異常に盛り上がる現象が観測される場合があった。
【００１２】
また、特に基材が光学フィルムなどの機能性フィルムである場合は、該フィルム上に機能性微粒子を含むパターンを形成する際に、従来の塗布液および塗布方法では最適な乾燥条件を見出すことが出来なかった。具体的には、低温で乾燥させると溶剤が残留するため特に光学散乱層としての膜強度が低下し、また有機ＥＬ用素材として使用する場合は有機層の寿命低下を引き起こす事があった。逆に高温で乾燥させると熱によりフィルムが変形するといった課題が見られた。
【００１３】
本発明者は、鋭意検討した結果、特定の溶剤を特定の配合で含むインクジェットインク（塗布液）を用いてパターニングを行い、更に好ましくは特定の乾燥条件で、これを乾燥させることによって、乾燥に伴う基材の変形を防止でき、基材上に機能性微粒子を均質に塗布することができ、且つ塗膜端部の膜厚異常を抑えることができ、高いパターニング精度が得られることを見出して、本発明に至った。
【００１４】
そこで、本発明の課題は、乾燥に伴う基材の変形を防止でき、基材上に機能性微粒子を均質に塗布することができ、且つ塗膜端部の膜厚異常を抑えることができ、高いパターニング精度が得られるパターン形成方法及び塗布液を提供することにある。
【００１５】
また本発明の他の課題は、以下の記載によって明らかとなる。
【課題を解決するための手段】
【００１６】
上記課題は、以下の各発明によって解決される。
【００１７】
１．  （ａ）機能性微粒子と、（ｂ）Ｒ１−ＯＨ（ここで、Ｒ１は炭素数２〜４のアルキル基を表す。）で表される１価アルコールを１０ｗｔ％〜４０ｗｔ％と、（ｃ）Ｒ２−（ＥＯ）ｎ−ＯＨ（ここで、Ｒ２は炭素数１〜４のアルキル基を表し、ｎは１である。ＥＯはエチレンオキシド基を表す。）、又は、Ｒ３−（ＰＯ）ｎ−ＯＨ（ここで、Ｒ３は炭素数１〜４のアルキル基を表し、ｎは１である。ＰＯはプロピレンオキシド基を表す。）で表され、沸点が１００℃以上１８０℃未満であるグリコールエーテル類を２０ｗｔ％〜５０ｗｔ％と、（ｄ）炭素数４〜７であり、沸点が１８０℃〜２２０℃であり、粘度が２０ｍＰａ・ｓ〜１００ｍＰａ・ｓである２価アルコールを１０ｗｔ％〜４０ｗｔ％と、を少なくとも含むインクジェットインクを、インクジェットヘッドにより基材上にパターニングし、赤外光により乾燥することを特徴とするパターン形成方法。
【００１８】
２．  前記（ａ）機能性微粒子は、無機微粒子であることを特徴とする前記１記載のパターン形成方法。
【００１９】
３．  前記（ａ）機能性微粒子は高屈折微粒子であり、得られるパターンが光学散乱層を形成することを特徴とする前記１又は２記載のパターン形成方法。
【００２０】
４．  前記インクジェットインクを前記インクジェットヘッドによりシングルパス方式で前記基材上にパターニングし、前記（ｂ）１価アルコール及び前記（ｃ）グリコールエーテル類を選択的に乾燥する第１の乾燥工程と、前記第１の乾燥工程の後、赤外光により、前記（ｂ）１価アルコール、前記（ｃ）グリコールエーテル類及び前記（ｄ）２価アルコールを乾燥する第２の乾燥工程と、により２段階で乾燥することを特徴とする前記１〜３の何れかに記載のパターン形成方法。
【００２１】
５．  前記（ｄ）２価アルコールが、へキシレングリコールであることを特徴とする前記１〜４の何れかに記載のパターン形成方法。
【００２２】
６．  前記（ｃ）グリコールエーテル類が、プロピレングリコールモノメチルエーテル、プロピレングリコールモノエチルエーテル、プロピレングリコールモノプロピルエーテル、エチレングリコールモノメチルエーテル、エチレングリコールモノエチルエーテル、エチレングリコールモノプロピルエーテルの何れかであることを特徴とする前記１〜５の何れかに記載のパターン形成方法。
【００２３】
７．  前記機能性微粒子が、金属酸化物からなることを特徴とする前記１〜６の何れかに記載のパターン形成方法。
【００２４】
８．  前記機能性微粒子が、平均粒子径１５０ｎｍ〜５００ｎｍの酸化チタン、酸化セリウム、酸化ジルコニウムであることを特徴とする前記７記載のパターン形成方法。
【００２５】
９．  前記インクジェットインクが、バインダー樹脂としてシロキサン化合物を含むことを特徴とする前記１〜８の何れかに記載のパターン形成方法。
【００２６】
１０．  前記赤外光は、ピーク波長が２μｍ〜４μｍであることを特徴とする前記１〜９の何れかに記載のパターン形成方法。
【００２７】
１１．  （ａ）機能性微粒子と、（ｂ）Ｒ１−ＯＨ（ここで、Ｒ１は炭素数２〜４のアルキル基を表す。）で表される１価アルコールを１０ｗｔ％〜４０ｗｔ％と、（ｃ）Ｒ２−（ＥＯ）ｎ−ＯＨ（ここで、Ｒ２は炭素数１〜４のアルキル基を表し、ｎは１である。ＥＯはエチレンオキシド基を表す。）、又は、Ｒ３−（ＰＯ）ｎ−ＯＨ（ここで、Ｒ３は炭素数１〜４のアルキル基を表し、ｎは１２である。ＰＯはプロピレンオキシド基を表す。）で表され、沸点が１００℃以上１８０℃未満であるグリコールエーテル類を２０ｗｔ％〜５０ｗｔ％と、（ｄ）炭素数４〜７であり、沸点が１８０℃〜２２０℃であり、粘度が２０ｍＰａ・ｓ〜１００ｍＰａ・ｓである２価アルコールを１０ｗｔ％〜４０ｗｔ％と、を少なくとも含むことを特徴とする塗布液。
【００２８】
１２．  前記（ａ）機能性微粒子は、無機微粒子であることを特徴とする前記１１記載の塗布液。
【００２９】
１３．  前記（ａ）機能性微粒子は高屈折微粒子であり、光学散乱層を形成するために用いられることを特徴とする前記１１又は１２記載の塗布液。
【００３０】
１４．  インクジェットインクとして用いられることを特徴とする前記１１〜１３の何れかに記載の塗布液。
【発明の効果】
【００３１】
本発明によれば、乾燥に伴う基材の変形を防止でき、基材上に機能性微粒子を均質に塗布することができ、且つ塗膜端部の膜厚異常や濃度ムラを抑えることができ、高いパターニング精度が得られるパターン形成方法及び塗布液を提供することができる。
【発明を実施するための形態】
【００３２】
本発明によれば、インクジェットインク（塗布液）が上述した構成（ａ）〜（ｄ）を満たすことにより、種々の基材に対して濡れ広がり性が際立って向上することを見出した。驚くべきことに、構成（ａ）〜（ｄ）を満たすことにより、例えば５μｍ以上の湿潤膜厚を有する湿潤塗膜を乾燥させて薄膜を形成する場合でも、膜厚異常の発生が抑制された薄膜を安定に形成できることを見出した。
【００３３】
構成（ｂ）を満たすのみでは、炭素数２〜４の１価アルコールは沸点が低いため、湿潤塗膜が濡れ広がる過程において、該アルコールの蒸発が高速で進行し、濡れ性が得られ難いことが推定されるが、構成（ｃ）を共に満たす場合は、（ｂ）１価アルコールと、（ｃ）グリコールエーテル類とが混合安定化し、濡れ性に寄与するアルコールの蒸発を遅らせることができ、濡れ性を継続できるものと考えられる。
【００３４】
さらに（ｄ）２価アルコールを１０％〜４０％含有することにより、（ｂ）１価アルコール、（ｃ）グリコールエーテル類が乾燥した後に湿潤塗膜全体が増粘し、機能性微粒子同士の凝集や液自身の凝集によるムラの発生を抑制することができる。
【００３５】
また乾燥過程で、高粘度の（ｄ）２価アルコールが残る事で、媒質である（ａ）機能性微粒子の乾燥時の対流を極力抑えることができ、結果として端部に粒子が堆積することで生じる端部膜厚異常も低減することが可能となる。
【００３６】
また本発明に係るパターン形成方法は、基材に付与されたインクを赤外光（ＩＲ光）により乾燥する乾燥工程を有することも特徴の一つとする。（ｂ）〜（ｄ）に係る溶剤は何れもＯＨ基を有するため、ＩＲ光により低温で効率的に乾燥できる。そのため、基材の変形を抑制でき、パターニング精度が向上する。得られたパターンの上に蒸着工程等で更なる機能層などを積層する場合は、変形が抑えられたことによる効果が顕著となる。
【００３７】
さらに、インク中に高沸点の（ｄ）２価アルコールを含むことで、インクジェットヘッドのノズル面でインクが乾燥した場合に適度に粘度が上昇し、比重の高い機能性無機微粒子の沈降・凝集を抑制し、ノズル詰まりを防止することができる。またノズル面でインクが乾燥することに起因するノズル欠の発生や初発速度低下を低減することができる。
【００３８】
さらに本発明においては、（ｂ）１価アルコール及び（ｃ）グリコールエーテル類を選択的に乾燥する第１の乾燥工程と、赤外光を用いて（ｂ）１価アルコール、（ｃ）グリコールエーテル類及び（ｄ）２価アルコールを乾燥する第２の乾燥工程とによる２段階の乾燥工程を有する事が特に好ましい。
【００３９】
第１の乾燥工程は、（ｂ）１価アルコール及び（ｃ）グリコールエーテル類を選択的に乾燥できれば特に方法に限定は無く、低出力のＩＲヒーターや温風乾燥、機能性フィルムのプレヒートなどの手段が用いられる。温風乾燥やプレヒートを使用する場合は機能性フィルムの温度を７０℃以下にするのが好ましい。
【００４０】
第１の乾燥工程を、好ましくは７０℃以下の低温で行うことにより、（ｂ）１価アルコール及び（ｃ）グリコールエーテル類を選択的に飛ばすことで、高粘度の（ｄ）２価アルコールが残り、湿潤塗膜全体が適度に増粘する。増粘の効果により湿潤塗膜全体がゆっくりとレベリングして、液寄りやピンホール発生を防止する。また、機能性微粒子の流動性を抑制し、乾燥による流動ムラを低減できる。すなわちレベリング性が向上することでムラを抑制することができる。またムラが低減するだけでなく、乾燥後の塗膜の平滑性が良好となり、最適な光学特性、つまり高い透明性と低い表面粗さを達成することが可能となる。
【００４１】
第２の乾燥工程では、ＩＲ光によりＯＨ基を持つ高沸点の（ｄ）２価アルコールを低温で効率的に乾燥できるため、フィルムの変形を抑制でき、パターニング精度が向上する。
【００４２】
インクジェットによる印字方法には、シングルパス印字法とマルチパス印字法がある。シングルパス印字法は、所定の印字領域を１回のヘッドスキャンで印字する方法である。対して、マルチパス印字法は、所定の印字領域を複数回のヘッドスキャンで印字する方法である。
【００４３】
本発明では、所定の印字領域を１回のヘッドスキャンで印字するシングルパス印字法を用いる事が好ましい。これにより、乾燥後の塗膜全体の平坦性を更に向上できる効果が得られる。これに対して、マルチパス印字法では、インターリーブ等を用いてパターンを分割し、所定の印字領域を複数回のヘッドスキャンで印字する際に、先に着弾したインク滴の乾燥が進行した状態で、次のインク滴を着弾させてパターン印字することによって、インク滴ごとの乾燥時間の短縮を図ることができるが、先に乾燥した部分の形状が乾燥後の塗膜に残ってしまうため、平坦性の向上には限界がある。
【００４４】
以下に、本発明を実施するための形態について、より詳細に説明する。
【００４５】
まず、本発明に係るパターン形成方法に用いられるインクジェットインク（塗布液ともいう）について説明する。
【００４６】
＜（ａ）機能性微粒子＞
本発明において、（ａ）機能性微粒子としては、例えば光学的、電気的な機能を有する微粒子が好適に用いられる。
【００４７】
光学的な機能を有する機能性微粒子としては、金属酸化物を好ましく例示できる。具体的には、例えば、酸化チタン、酸化セリウム又は酸化ジルコニウムなどのような光屈折率の高い無機微粒子（無機高屈折微粒子）を好ましく例示でき、特に酸化チタンが好適である。機能性微粒子が、このような高屈無機微粒子であることにより、本発明により得られるパターンとして、良好な光学散乱性を有した光学散乱層が得られる。
【００４８】
電気的な機能を有する機能性微粒子としては、例えば、金属微粒子やカーボンブラックなどのような導電性の微粒子を好ましく例示できる。
【００４９】
本発明においては、（ａ）機能性微粒子として、無機微粒子を用いることが好ましい。無機微粒子は、ＩＲ光を吸収し難いため、インクの乾燥に用いるＩＲ光が、インク中に入り込み易くなり、乾燥を好適化する効果が得られる。そのため、上述した酸化チタン、酸化セリウム又は酸化ジルコニウムなどのような金属酸化物、特に酸化チタンを用いた際に、発明の効果がより顕著に奏されるようになる。
【００５０】
酸化チタンには、アナターゼ型、ルチル型及びブルーカイト型の３つの結晶形態があるが、汎用なものとしてはアナターゼ型とルチル型に大別できる。アナターゼ型は比重が小さく小粒径化しやすく、一方ルチル型は屈折率が大きく隠蔽性が高い。一方でアナターゼ型は光触媒活性が高く、長時間露光時の膜の保存性が劣化しやすい。本発明においては、いずれを用いてもよいが、それぞれの特徴を生かし、用途に応じて選択することが好ましい。
【００５１】
酸化チタンの表面処理方法としては、水系処理、気相処理等が行われるが、表面処理剤としては一般的にアルミナ・シリカ処理が使用され、未処理、アルミナ処理、アルミナ・シリカ処理のものがある。
【００５２】
機能性微粒子の分散方法としては、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各種分散機を用いることができる。また、機能性微粒子の粗粒分を除去する目的で、遠心分離装置を使用すること、フィルターを使用することも好ましい。
【００５３】
また、上記分散にあたっては、分散剤を使用することもできる。ここでいう分散剤とは、機能性微粒子に対して親和性を有する基を１個または複数個有し、一般に分散剤として知られている化合物をいう。上記の親和性基としては、例えば、アミノ基、４級アンモニウム、水酸基、シアノ基、カルボキシル基、チオール基、スルホン酸基などの極性基が挙げられる。この顔料親和性基は、化合物の主鎖に含まれていてもよく、また、側鎖または側鎖と主鎖の双方に含まれていてもよい。
【００５４】
上記分散剤としては、一般に分散剤として市販されているものを使用することができ、例えば、日本ルーブリゾール社製のソルスパース３０００、ソルスパース９０００、ソルスパース１７０００、ソルスパース２００００、ソルスパース２４０００、ソルスパース２８０００、ソルスパース３２０００、ソルスパース３５１００、ソルスパース３６０００、ソルスパース４１０００、ソルスパース４４０００、エフカアディティブズ社製のＥＦＫＡ４００９、ＥＦＫＡ４０４６、ＥＦＫＡ４０４７、ＥＦＫＡ４０８０、ＥＦＫＡ４０１０、ＥＦＫＡ４０１５、ＥＦＫＡ４０５０、ＥＦＫＡ４０５５、ＥＦＫＡ４０６０、ＥＦＫＡ４３３０、ＥＦＫＡ４３００、ＥＦＫＡ７４６２、味の素ファインテクノ社製のアジスパーＰＢ８２１、アジスパーＰＢ７１１、アジスパーＰＢ８２２、アジスパーＰＮ４１１、アジスパーＰＡ１１１、コグニスジャパン社製のＴＥＸＡＰＨＯＲＵＶ２０、ＴＥＸＡＰＨＯＲＵＶ２１、ＴＥＸＡＰＨＯＲＰ６１、ビッグケミー・ジャパン社製のＤｉｓｐｅｒｂｙｋ−１０１、Ｄｉｓｐｅｒｂｙｋ−１０３、Ｄｉｓｐｅｒｂｙｋ−１０６、Ｄｉｓｐｅｒｂｙｋ−１１０、Ｄｉｓｐｅｒｂｙｋ−１１１、Ｄｉｓｐｅｒｂｙｋ−１６１、Ｄｉｓｐｅｒｂｙｋ−１６２、Ｄｉｓｐｅｒｂｙｋ−１６３、Ｄｉｓｐｅｒｂｙｋ−１６４、Ｄｉｓｐｅｒｂｙｋ−１６６、Ｄｉｓｐｅｒｂｙｋ−１６７、Ｄｉｓｐｅｒｂｙｋ−１６８、Ｄｉｓｐｅｒｂｙｋ−１７０、Ｄｉｓｐｅｒｂｙｋ−１７１、Ｄｉｓｐｅｒｂｙｋ−１７４、Ｄｉｓｐｅｒｂｙｋ−１８０、Ｄｉｓｐｅｒｂｙｋ−１９０など（いずれも商品名）が挙げられる。これらの分散剤は、一種類でもよく、また複数種を組み合わせて用いてもよい。
【００５５】
これら分散剤の塗布液全量に対する含有量としては、０．１〜１０ｗｔ％が好ましく、更に好ましくは、０．３〜５ｗｔ％である。また、これらの分散剤は二種以上併用することも可能である。
【００５６】
本発明に使用する機能性微粒子の平均粒子径は、１５０ｎｍ以上、５００ｎｍ以下が好ましい。機能性微粒子の平均粒子径が１５０ｎｍ以下であると十分な光散乱効果が得られ難くなり、５００ｎｍ以上であるとインクジェット吐出性が悪化する場合がある。光散乱性とインクジェット射出性の観点から、平均粒子径は、２００ｎｍ以上、３５０ｎｍ以下がより好ましい。
【００５７】
機能性微粒子の平均粒子径は、光散乱法、電気泳動法、レーザードップラー法等を用いた市販の粒径測定機器により求めることが出来る。また、透過型電子顕微鏡による粒子像撮影を少なくとも１００粒子以上に対して行い、この像をＩｍａｇｅ−Ｐｒｏ（メディアサイバネティクス製）等の画像解析ソフトを用いて統計的処理を行うことによっても求めることが可能である。
【００５８】
（ａ）機能性微粒子は、塗布液全量に対して３ｗｔ％〜２５ｗｔ％の範囲、好ましくは５ｗｔ％〜１５ｗｔ％の範囲で含有される。
【００５９】
＜（ｂ）１価アルコール＞
Ｒ１−ＯＨ（ここで、Ｒ１は炭素数２〜４のアルキル基を表す。）で表される１価アルコールとして好ましいものとしては、エタノール、１−プロパノール、２−プロパノール、１−ブタノール、２−ブタノール、ｔｅｒｔ−ブタノール、２−メチル−１−プロパノール等が挙げられ、特に好ましいものとしては、２−プロパノール、ｔｅｒｔ−ブタノールが挙げられる。
【００６０】
（ｂ）１価アルコールは、塗布液全量に対して１０ｗｔ％〜４０ｗｔ％の範囲、好ましくは１５ｗｔ％〜３０ｗｔ％の範囲で含有される。
【００６１】
＜（ｃ）グリコールエーテル類＞
Ｒ２−（ＥＯ）ｎ−ＯＨ（ここで、Ｒ２は炭素数１〜４のアルキル基を表し、ｎは１である。ＥＯはエチレンオキシド基を表す。）、又は、Ｒ３−（ＰＯ）ｎ−ＯＨ（ここで、Ｒ３は炭素数１〜４のアルキル基を表し、ｎは１である。ＰＯはプロピレンオキシド基を表す。）で表され、沸点が１００℃以上１８０℃未満であるグリコールエーテル類として好ましいものとしては、プロピレングリコールモノメチルエーテル、プロピレングリコールモノエチルエーテル、プロピレングリコールモノプロピルエーテル、プロピレングリコールモノブチルエーテル、プロピレングリコールモノイソプロピルエーテル、エチレングリコールモノメチルエーテル、エチレングリコールモノエチルエーテル、エチレングリコールモノプロピルエーテル、エチレングリコールモノブチルエーテル、エチレングリコールモノイソプロピルエーテル等が挙げられ、より好ましいものとしては、プロピレングリコールモノメチルエーテル、プロピレングリコールモノエチルエーテル、プロピレングリコールモノプロピルエーテル、エチレングリコールモノメチルエーテル、エチレングリコールモノエチルエーテル、エチレングリコールモノプロピルエーテル等が挙げられる。
【００６２】
（ｃ）グリコールエーテル類は、塗布液全量に対して２０ｗｔ％〜５０ｗｔ％の範囲、好ましくは２５ｗｔ％〜４０ｗｔ％の範囲で含有される。
【００６３】
＜（ｄ）２価アルコール＞
炭素数４〜７であり、沸点が１８０℃〜２２０℃であり、粘度が２０ｍＰａ・ｓ〜１００ｍＰａ・ｓである２価アルコールとして好ましいものとしては、ヘキシレングリコール（別称：２−メチル−２，４−ペンタンジオール）、１，２−ブタンジオール、１，３−ブタンジオール、２，３−ブタンジオール、１，２−ペンタンジオール、１，２−ヘキサンジオール等が挙げられ、より好ましいものとして、ヘキシレングリコール（別称：２−メチル−２，４−ペンタンジオール）が挙げられる。
【００６４】
なお、粘度を測定するための粘度計としては、毛細管粘度計、落球粘度計 共軸二重円筒型回転粘度計、単一円筒型回転粘度計、円錐平板型回転粘度計、振動式粘度計など種々の方法が挙げられるが、本発明では円錐平板型回転粘度計を用いて２５℃で測定した値を使用した。
【００６５】
（ｄ）２価アルコールは、塗布液全量に対して１０ｗｔ％〜４０ｗｔ％の範囲、好ましくは２０ｗｔ％〜３５ｗｔ％の範囲で含有される。
【００６６】
＜上記（ｂ）〜（ｄ）以外の溶剤＞
本発明に係る塗布液は、更に、沸点１００℃以上２３０℃以下で水酸基を有する溶剤を含有することができる。このような溶剤としては、例えば、１，３−プロパンジオール、３−メトキシ−１−ブタノール、３−メトキシ−３−メチルブタノール、１−ペンタノール、１−オクタノール、２−オクタノール、シクロヘキサノン、ジアセトンアルコール、シクロヘキサノール、ジプロピレングリコールモノメチルエーテル、ジプロピレングリコールモノエチルエーテル、ジプロピレングリコールモノプロピルエーテル、ジエチレングリコールモノエチルエーテル、プロピレングリコール、エチレングリコール、２−アミノ−２−メチル−１−プロパノール、２−イソプロピルアミノエタノール等を好ましく例示できる。
【００６７】
なお、本発明において、インクジェットインク（塗布液）は、水を実質的に含まないことが好ましい。ここで、「実質的に含まない」とは、積極的に含まないという意味であり、例えば、インクの吸湿性に由来して含まれる程度の量（通常は５ｗｔ％以下）を超えて含まないことを意味する。
【００６８】
＜バインダー樹脂＞
本発明に記載の塗布液は、バインダー樹脂を含有することが好ましい。
【００６９】
バインダー樹脂としては、ポリエチレン、ポリプロピレン、ポリエチレンテレフタレート、ポリメチルメタクリレート、ポリスチレン、ポリエーテルスルホン、ポリアリレート、ポリカーボネート樹脂、ポリウレタン、アクリル樹脂、ポリアクリルニトリル、ポリビニルアセタール、ポリアミド、ポリイミド、ジアクリルフタレート樹脂、セルロース系樹脂、ポリ塩化ビニル、ポリ塩化ビニリデン、ポリ酢酸ビニル、その他の熱可塑性樹脂や、これらの樹脂を構成する単量体の２種以上の共重合体が挙げられる。また、シリケート系のアルコキシドを反応させたシリコーン樹脂や、ポリシロキサンからなるシリカ多孔質体を用いることもできる。このポリシロキサンは、テトラエトキシシランなどのアルコキシシラン又はその部分加水分解物を縮重合して得られるものである。
【００７０】
バインダー樹脂は、塗布液全量に対して１ｗｔ％〜６ｗｔ％の範囲で含有されることが好ましい。
【００７１】
本発明に係るインクジェットインク（塗布液）には、以上に説明した成分の他にも、本発明の効果が損なわれない範囲で、他の成分を含有させることができる。
【００７２】
＜基材＞
本発明に用いられる基材としては、機能性フィルム等を好ましく例示でき、特に該基材上に光学散乱層を形成する場合においては、光透過性を有することが好ましい。
【００７３】
光透過性を有する基材（フィルム）としては、硬度に優れ、軽量性及び可撓性に優れ、且つ安価である等の観点から、樹脂フィルムを用いることが好ましい。本発明において基材として用いられる樹脂フィルムは、格別限定されず、その材料、形状、構造、厚み等については公知のものの中から適宜選択することができる。例えば、ポリエチレンテレフタレート（ＰＥＴ）、ポリエチレンナフタレート（ＰＥＮ）、ポリブチレンテレフタレート（ＰＢＴ）、変性ポリエステル等のポリエステル系樹脂フィルム、ポリエチレン（ＰＥ）樹脂フィルム、ポリプロピレン（ＰＰ）樹脂フィルム、ポリスチレン樹脂フィルム、環状オレフィン系樹脂等のポリオレフィン類樹脂フィルム、ポリ塩化ビニル、ポリ塩化ビニリデン等のビニル系樹脂フィルム、ポリカーボネート（ＰＣ）樹脂フィルム、アクリル樹脂フィルム、トリアセチルセルロース（ＴＡＣ）樹脂フィルム等を好ましく例示できる。
【００７４】
中でも、化学的に安定であり、製造時のばらつきが小さく、且つ安価であるという観点から、二軸延伸ポリエチレンテレフタレート、二軸延伸ポリエチレンナフタレートフィルム、ポリエーテルサルホンフィルム、ポリカーボネートフィルムであることが好ましく、二軸延伸ポリエチレンテレフタレート、二軸延伸ポリエチレンナフタレートフィルムであることが、より好ましい。
【００７５】
本発明において、機能性樹脂フィルムは、精密パターニング特性の観点から、前処理されていることも好ましいことである。前処理としては、接着層の塗設、撥水層の塗設、コロナ放電、プラズマ照射、ＵＶ照射等を好ましく例示できる。
【００７６】
有機ＥＬ素子用の光散乱層として用いる場合は機能性フィルムとしてガスバリアフィルムを用いることも好ましい。ガスバリアフィルムとはプラスチック支持体上にガス不透過性のバリア層を設置したフィルムである。ガスバリアフィルムの例としては酸化ケイ素や酸化アルミニウムを蒸着したもの（特公昭５３−１２９５３、特開昭５８−２１７３４４）、有機無機ハイブリッドコーティング層を有するもの（特開２０００−３２３２７３、特開２００４−２５７３２）、無機層状化合物を有するもの（特開２００１−２０５７４３）、無機材料を積層したもの（特開２００３−２０６３６１、特開２００６−２６３９８９）、有機層と無機層を交互に積層したもの（特開２００７−３０３８７、米国特許６４１３６４５、Affinitoら著  Thin Solid Films  １９９６年  ２９０−２９１頁）、有機層と無機層を連続的に積層したもの（米国特許２００４−４６４９７）などが挙げられる。
【００７７】
＜インクジェットヘッド＞
本発明の機能性インクジェットインクによる塗膜形成に用いられるインクジェットヘッドとしては、ピエゾ方式、サーマル方式、コンティニュアス方式など既存の方式の何れを用いてもよいが、本願発明に係るインクを用いた際における射出安定性を更に好適に向上できる観点から、ピエゾ方式を用いることが好ましい。
【００７８】
ヘッドから射出するインク滴の体積は、０．５ｐｌ〜１００ｐｌの範囲とすることが好ましい。塗布ムラが少なく、且つ印字速度を高速化できる観点から、１０ｐｌ〜５０ｐｌの範囲であることが、より好ましい。なお、インク滴の体積は、印加電圧の調整等によって適宜調整可能である。
【００７９】
印字解像度は、好ましくは１８０ｄｐｉ〜１００００ｄｐｉの範囲、より好ましくは３６０ｄｐｉ〜２８８０ｄｐｉの範囲で、湿潤膜厚とインク滴の体積等を考慮して適宜設定することができる。
【００８０】
本発明において、インクジェット塗布時（塗布直後）における湿潤塗膜の湿潤膜厚は、適宜設定することができるが、好ましくは１μｍ〜１００μｍの範囲、より好ましくは１μｍ〜３０μｍの範囲、最も好ましくは５μｍ〜１５μｍの範囲において、本発明の効果がより顕著に奏される。なお、湿潤膜厚は、塗布面積、印字解像度及びインク滴の体積から算出できる。
【００８１】
インクジェットによる印字方法には、シングルパス印字法とマルチパス印字法がある。
【００８２】
シングルパス印字法は、所定の印字領域を１回のヘッドスキャンで印字する方法である。対して、マルチパス印字法は、所定の印字領域を複数回のヘッドスキャンで印字する方法である。
【００８３】
本発明の機能性インクジェットインクは、上述した通り、シングルパス印字法を用いて塗膜形成する際に、より顕著な効果を奏する。
【００８４】
シングルパス印字法では、所望とする塗布パターンの幅以上の幅に亘ってノズルが並設された広幅のヘッドを用いることが好ましい。同一の基材上に、互いにパターンが連続していない独立した複数の塗布パターンを形成する場合は、少なくとも各塗布パターンの幅以上の広幅ヘッドを用いればよい。
【００８５】
＜乾燥工程＞
また本発明に係るパターン形成方法は、基材に付与されたインクをＩＲ光により乾燥する乾燥工程を有することも特徴の一つとする。（ｂ）〜（ｄ）に係る溶剤は何れもＯＨ基を有するため、ＩＲ光により低温で効率的に乾燥できる。そのため、基材の変形を抑制でき、パターニング精度が向上する。得られたパターンの上に蒸着工程等で更なる機能層などを積層する場合は、変形が抑えられたことによる効果が顕著となる。
【００８６】
本発明に用いられるＩＲ光は、ピーク波長が２μｍ〜４μｍの範囲であることが好ましい。これにより、本発明の効果がより顕著に奏される。
【００８７】
さらに本発明においては、（ｂ）１価アルコール及び（ｃ）グリコールエーテル類を選択的に乾燥する第１の乾燥工程と、赤外光を用いて（ｂ）１価アルコール、（ｃ）グリコールエーテル類及び（ｄ）２価アルコールを乾燥する第２の乾燥工程とによる２段階の乾燥工程を有することが特に好ましい。
【００８８】
第１の乾燥工程は、（ｂ）１価アルコール及び（ｃ）グリコールエーテル類を選択的に乾燥できれば特に方法に限定は無く、低出力のＩＲヒーターや温風乾燥、機能性フィルムのプレヒートなどの手段が用いられる。温風乾燥やプレヒートを使用する場合は機能性フィルムの温度を７０℃以下にするのが好ましい。
【００８９】
第１の乾燥工程を、好ましくは７０℃以下の低温で行うことにより、（ｂ）１価アルコール及び（ｃ）グリコールエーテル類を選択的に飛ばすことで、高粘度の（ｄ）２価アルコールが残り、全体が適度に増粘する。増粘の効果により液全体がゆっくりとレベリングして、液寄りやピンホール発生を防止する。また、機能性微粒子の流動性を抑制し、乾燥による流動ムラを低減できる。すなわちレベリング性が向上することでムラを抑制することができる。またムラが低減するだけでなく、塗膜の平滑性が良好となり、最適な光学特性、つまり高い透明性と低い表面粗さを達成することが可能となる。
【００９０】
第２の乾燥工程では、ＩＲ光によりＯＨ基を持つ高沸点の（ｄ）２価アルコールを低温で効率的に乾燥できるため、フィルムの変形を抑制でき、パターニング精度が向上する。第１の乾燥工程において低出力のＩＲヒーターを用いた場合は、第２の乾燥工程において、より高出力でＩＲ光を照射して乾燥させることが好ましい。
【００９１】
以上の説明では、本発明に係る塗布液を、主にインクジェット法により基材に付与する場合について示したが、これに限定されるものではない。塗布に際して他の方法を用いた場合であっても、乾燥に伴う基材の変形を防止でき、基材上に機能性微粒子を均質に塗布することができ、且つ塗膜端部の膜厚異常を抑えることができ、高いパターニング精度が得られる。特に、インクジェット法を用いた際に、本発明の効果が顕著となる。
【実施例】
【００９２】
以下に、本発明の実施例について説明するが、本発明はかかる実施例により限定されない。
【００９３】
１．塗布液（インク）組成の影響
１−１．試験方法（試験１〜１４）
＜酸化チタン分散液１の調製＞
以下の各添加剤を混合し、直径０．５ｍｍのジルコニアビーズ２００ｇと共にポリプロピレン製のポリ瓶に入れて密栓し、ペイントシェーカーを用いて５時間分散し、酸化チタンの含有量（Non Volatile (NV)）５０ｗｔ％の酸化チタン分散液を調製した。
【００９４】
・酸化チタン（ルチル型：粒径２５０ｎｍ）                ５０重量部
・ソルスパース２００００（日本ルーブリゾール社製）        ５重量部
・プロピレングリコールモノメチルエーテル（ＰＧＭ）      ４５重量部
＊ＰＧＭは、溶剤（ｃ）グリコールエーテル類に該当する。
【００９５】
＜インクジェットインクＮｏ．１〜１４の調製＞
表１に示す酸化チタン分散液１、バインダー樹脂（溶剤系グラスカ（ＪＳＲ株式会社製）（固形分濃度（Non Volatile (NV)）２０ｗｔ％）、残部溶剤：（２−プロパノール  ４０ｗｔ％、メタノール  ２０ｗｔ％、２−メチル−１−プロパノール  ２０ｗ％）（メタノール以外の溶剤は溶剤（ｂ）に該当する。）及び各種有機溶剤を混合後、０．４５μｍのＰＴＦＥフィルターにて濾過して、得られた濾液をインクＮｏ．１〜１４とした。なお、濾過前後において、表１に示した組成は実質的に変化していないことを確認した。
【００９６】
なお、用いた溶剤（ｄ）２価アルコールの粘度は、下記の通りである。
【００９７】
・２−メチル−２，４−ペンタンジオール：粘度３０ｍＰａ・ｓ
・１，２−ブタンジオール：粘度４６ｍＰａ・ｓ
・２，３−ブタンジオール：粘度８０ｍＰａ・ｓ
・１，２−ペンタンジオール：粘度５０ｍＰａ・ｓ
【００９８】
１−２．評価方法
＜濃度ムラの評価＞
４ｃｍ×８ｃｍのＰＥＴフィルムを超音波洗浄機にて洗剤洗浄、純水洗浄後、ＵＶ−オゾン洗浄機を用いて、低圧水銀灯（ＵＶ波長２５４ｎｍ、１８５ｎｍ）で３０ｍｍの距離から照度２ｍＷ／ｃｍ２で１０分間ＵＶ照射して処理を行い、基材を得た。
【００９９】
インクジェットヘッド（コニカミノルタ社製「ＫＭ５１２Ｌ」）を搭載したインクジェット描画装置を用いて、インクジェット法により、上記作製された基材上に、上記調製されたインクＮｏ．１〜１４を吐出して、評価パターン（３ｃｍ×３ｃｍ、Ｗｅｔ膜厚１０μｍ）を形成した。インクジェット法の描画条件は、印加電圧調整により液適量を４０．０ｎｇとし、解像度を３６０ｄｐｉ×４５０ｄｐｉとし、パターン膜ごとにシングルパス印字とした。また、基材の温度は、印字時においては２５℃に保持された。インクジェットで印字後すぐに日本ガイシ社製の波長制御ＩＲヒーターにより出力１００％（２ｋＷ）で１０分間乾燥させた。
【０１００】
ＰＥＴフィルムに記録されたパターンに対して、下記の評価基準に従って濃度ムラを目視で評価した。
【０１０１】
〔評価基準〕
○：目視で濃度ムラが確認されず、高い均質感を有している。
△：インクジェットヘッドの走査方向と平行に僅かにスジムラが見られる
×：明らかなスジムラがみられ、場所によってはハジキやピンホールが見られる。
【０１０２】
＜エッジ精度の評価＞
上記はじき故障の評価と同様にして形成されたパターン膜をキーエンス社製の顕微鏡ＶＨ−５００で倍率１００倍で観測し、以下の評価基準に従ってエッジ精度を評価した。
【０１０３】
〔評価基準〕
○：指定したパターンに対して端部が±５０μｍの範囲に収まっている。
△：端部が±５０μｍの範囲は超えているが、±１００μｍの範囲には収まっている。
×：端部が±１００μｍの範囲を超えて広がっている。
【０１０４】
＜インクジェット吐出安定性の評価＞
インクジェットヘッド（コニカミノルタ社製「ＫＭ５１２Ｌ」）を搭載したインクジェット描画装置を用いて、インクジェット法により、上記作製された基材上に、上記調製されたインクＮｏ．１〜１４を吐出して、３ｃｍ×３ｃｍのパターンを連続して印字した。インクジェット法の描画条件は、印加電圧調整により液適量を４０．０ｎｇとし、解像度を３６０ｄｐｉ×４５０ｄｐｉとし、各パターン膜毎にワンパス印字とした。
【０１０５】
連続して１００パターンまで印字を行い、光学顕微鏡（１００倍）により、着弾したインクを観察し、全ノズル（５１２本）中において、ノズル欠及びノズル曲がり（着弾位置ずれ）が発生したノズルの数を下記の評価基準に従って評価した。
【０１０６】
〔評価基準〕
○：ノズル欠、ノズル曲がりの発生なし。
△：ノズル欠の発生はないが、ノズル曲がりの発生あり。
×：ノズル欠の発生あり。
【０１０７】
＜ＩＲ乾燥性の評価＞
【０１０８】
インクジェット法により、ＰＥＴフィルム上に、上記調製されたインクＮｏ．１〜１４を吐出して作製した３ｃｍ×３ｃｍのパターンをＩＲヒーターで乾燥後、ガスクロマトグラフィー法により残存溶剤量を測定した。
【０１０９】
〔評価基準〕
○：残存溶剤が０．３ｍｇ／ｍ２未満である。
△：残存溶剤が０．３ｍｇ／ｍ２以上、１ｍｇ／ｍ２未満である。
×：残存溶剤が１ｍｇ／ｍ２以上である。
【０１１０】
以上の評価結果を表１に示す。
【０１１１】
【表１】
2014218035.tif 000002
【０１１２】
表１から分かるように、本発明に記載の構成とした試験番号１〜９では、濃度ムラ、エッジ精度、IJ吐出性、乾燥性のいずれの評価項目においても良好な塗布膜を達成することができた。
【０１１３】
表１の試験番号６、８、９から分かるように、溶剤（ｄ）を２−メチル−２，４−ペンタンジオール以外のものとした試験では、濃度ムラが僅かに劣化した。ただし劣化度合いは許容範囲内である。
【０１１４】
表１より、溶剤（ｂ）の添加量が本発明の条件を満たさない試験番号１０では、濃度ムラおよびエッジ精度が極端に劣化していることがわかる。
【０１１５】
また表１より、溶剤（ｄ）を添加していない試験番号１１では、濃度ムラおよびエッジ精度が僅かに劣化し、IJ吐出性が極端に劣化していることがわかる。
【０１１６】
また表１より、溶剤（ｃ）の添加量が本発明の条件を満たさない試験番号１２では、濃度ムラおよびエッジ精度が僅かに劣化し、特に乾燥性が極端に劣化していることがわかる。
【０１１７】
また表１より、溶剤（ｄ）を添加せず、その他の溶剤としてジプロピレングリコールモノメチルエーテルを４０質量部添加した試験番号１３では、濃度ムラおよびエッジ精度が極端に劣化していることがわかる。
【０１１８】
さらにまた表１より、溶剤（ｄ）を添加せず、その他の溶剤としてジエチレングリコールジエチルエーテルを４０質量部添加した試験番号１３では、濃度ムラおよびエッジ精度が僅かに劣化し、特に乾燥性が極端に劣化していることがわかる。
【０１１９】
２．乾燥条件の影響
１−１．試験方法（試験１５〜２１）
＜機能性フィルムの準備＞
４ｃｍ×８ｃｍのＰＥＴフィルムを超音波洗浄機にて洗剤洗浄、純水洗浄後、ＵＶ−オゾン洗浄機を用いて、低圧水銀灯（ＵＶ波長２５４ｎｍ、１８５ｎｍ）で３０ｍｍの距離から照度２ｍＷ／ｃｍ２で１０分間ＵＶ照射して処理を行い、基材を得た。
【０１２０】
（試験１５）
上記インクＮｏ．１について、インクジェットヘッド（コニカミノルタ社製「ＫＭ５１２Ｌ」）を搭載したインクジェット描画装置を用いて、インクジェット法により、上記作製された基材上に、上記調製されたインクを吐出して、評価パターン（３ｃｍ×３ｃｍ、Ｗｅｔ膜厚１０μｍ）を形成した。インクジェット法の描画条件は、印加電圧調整により液適量を４０．０ｎｇとし、解像度を３６０ｄｐｉ×４５０ｄｐｉとし、パターン膜ごとにシングルパス印字とした。印字直後に７０℃の温風を吹き付けて第一の乾燥を実施した。第一の乾燥直後にサンプルを取りだし、ガスクロマトグラフィー法により溶剤（ｂ）、溶剤（ｃ）、溶剤（ｄ）の残像溶剤量をそれぞれ測定し、１ｇ／ｍ２以下の場合をＡ、１ｇ／ｍ２以上の場合をＢと評価した。その後、溶剤（ｂ）および溶剤（ｃ）がＡとなり、溶剤（ｃ）がＢとなる乾燥時間を決定した。
【０１２１】
試験１５では第１の乾燥工程として、１分間の温風乾燥を実施した。第１の乾燥工程を行った後、第２の乾燥工程として日本ガイシ社製の波長制御ＩＲヒーターにより出力１００％（２ｋＷ）で１０分間乾燥させた。第２の乾燥工程後にガスクロマトグラフィー法により残存溶剤量を測定したところ、（ｂ）、（ｃ）、（ｄ）全てにおいてＡ判定であった。
【０１２２】
（試験１６）
試験１５において、第１の乾燥工程を温風乾燥から基材を固定するステージの加熱に変更した以外は、試験１５と同様にしてサンプルを作成した。
【０１２３】
（試験１７）
試験１５において、第１の乾燥工程を温風乾燥から出力１０％のＩＲ加熱に変更した以外は、試験１５と同様にしてサンプルを作成した。
【０１２４】
（試験１８）
試験１５において、インクＮｏ．１に代えてインクＮｏ．２を用いたこと以外は、試験１５と同様にしてサンプルを作成した。
【０１２５】
（試験１９）
試験１５において、第１の乾燥工程を実施せずに、第２の乾燥工程のみ実施したこと以外は、試験１５と同様にしてサンプルを作成した。
【０１２６】
（試験２０）
試験１５において、第１の乾燥工程を実施せずに、第２の乾燥において、ＩＲ乾燥を実施する代わりに１５０℃のホットプレート上で１０分間乾燥させたこと以外は、試験１５と同様にしてサンプルを作成した。
【０１２７】
（試験２１）
試験２０において、インクＮｏ．１に代えてインクＮｏ．２を用いたこと以外は、試験２０と同様にしてサンプルを作成した。
【０１２８】
１−２．評価方法
試験１５〜２１で作成した各サンプルについて、以下の評価基準に従って各項目を評価した。
【０１２９】
＜濃度ムラの評価＞
作成したサンプルについて下記の基準で濃度ムラを評価した。
【０１３０】
〔評価基準〕
○：目視で濃度ムラが確認されず、高い均質感を有している。
△：インクジェットヘッドの走査方向と平行に僅かにスジムラが見られる
×：明らかなスジムラがみられ、場所によってはハジキやピンホールが見られる。
【０１３１】
＜透過率の評価＞
日本電色社製ヘイズメーター「ＮＤＨ−５０００」を用いて作成したサンプルの透過率を測定し、以下の評価基準に従って透過率を評価した。
【０１３２】
〔評価基準〕
○：透過率が６０％以上である。
△：透過率が５０％以上６０％未満である。
×：透過率が５０％以下である。
【０１３３】
＜写像性の評価＞
作成したサンプルに蛍光灯を映り込ませて目視で判断した。
【０１３４】
〔評価基準〕
○：蛍光灯が鮮鋭に映り込む。
△：蛍光灯の輪郭が滲む。
×：蛍光灯の輪郭が識別できない。
【０１３５】
＜フィルム変形の評価＞
作成したサンプルについて下記の基準でフィルム変形を評価した。
【０１３６】
〔評価基準〕
○：フィルムの変形が見られない。
△：フィルムがやや波打っている。
×：フィルムが明らかに波打っており、フィルム端部が歪んでいる。
【０１３７】
以上の評価結果を表２に示す。
【０１３８】
【表２】
2014218035.tif 000003
【０１３９】
表１の試験番号１５〜１８の結果より、第１の乾燥により溶剤（ｂ）および溶剤（ｃ）を選択的に乾燥させることにより、濃度ムラ、透過率および写像性に優れ、フィルム変形も起こさない塗布膜を作成できることがわかる。
【０１４０】
また表１より、第１の乾燥を実施していない試験番号１９では、写像性が僅かに劣化することがわかる。
【０１４１】
また表１より、第１の乾燥を実施せず、第２の乾燥をIRヒーターではなく１５０℃加熱で実施した試験番号２０および２１では、濃度ムラ、透過率、写像性が僅かに劣化し、特にフィルムが極端に変形していることがわかる。
【０１４２】
以上のように、本発明によれば、乾燥に伴う基材の変形を防止でき、基材上に機能性微粒子を均質に塗布することができ、且つ塗膜端部の膜厚異常や濃度ムラを抑えることができ、高いパターニング精度が得られるパターン形成方法及び塗布液を達成できることがわかる。